(57)【要約】 【課題】  鉄筋等の棒材の接合を容易且つ確実に行うことができる溶接継手用部材を提供する。【解決手段】  接合する２本の棒材１０，１０の端部外周に沿うように円弧状に湾曲しており、湾曲内面に配置した２本の棒材１０，１０間に溶接金属２０を充満させて突合せ溶接を行うことができる溶接継手用部材１であって、湾曲内面２，２には、溶接金属２０を収容可能な溝部４が湾曲方向に沿って延びるように形成されており、溝部４は、湾曲内面２，２と断面で直交するように連なる一対の側壁面４ａ，４ａを有する。【選択図】  図３
2014004605.tif 000002
【特許請求の範囲】
【請求項１】
接合する２本の棒材の端部外周に沿うように円弧状に湾曲しており、湾曲内面に配置した２本の棒材間に溶接金属を充満させて突合せ溶接を行うことができる溶接継手用部材であって、
前記湾曲内面には、溶接金属を収容可能な溝部が湾曲方向に沿って延びるように形成されており、
前記溝部は、前記湾曲内面と断面で直交するように連なる一対の側壁面を有する溶接継手用部材。
【請求項２】
前記溝部は、一対の前記側壁面が底壁面から起立するように形成されており、
一対の前記側壁面と前記底壁面との境界に角部を有する請求項１に記載の溶接継手用部材。
【請求項３】
請求項１または２に記載の溶接継手用部材を用いた鉄筋の接合方法であって、
２本の鉄筋の端部を、それぞれの端面が一対の前記側壁面と面一になるように、前記湾曲内面に隙間をあけて配置する工程と、
前記溝部内を含む前記隙間に溶接金属を充満させる工程とを備える鉄筋の接合方法。
【発明の詳細な説明】
【技術分野】
【０００１】
本発明は、鉄筋等の棒材を突合せ溶接するのに用いる溶接継手用部材に関し、更に、この溶接継手用部材を用いた鉄筋の接合方法に関する。
【背景技術】
【０００２】
従来の溶接継手用部材として、例えば特許文献１に開示された構成が知られている。この溶接継手用部材は、長方形の板材を端面が円弧状になるように湾曲させて形成されており、内面の長手方向略中央には、周方向に延びる溝部が形成されている。図５に示すように、溶接継手用部材５０の両側には、２つの鉄筋６０，６０の端部が、溝部５２の直上に隙間をあけるようにしてそれぞれ配置され、この隙間に溶接金属７０を充満させることにより、鉄筋６０，６０同士が接合される。
【先行技術文献】
【特許文献】
【０００３】
【特許文献１】特開平８−２６７２９１号公報
【発明の概要】
【発明が解決しようとする課題】
【０００４】
上記従来の溶接継手用部材５０は、鉄筋６０，６０の軸線と平行な断面において、溝部５２は円弧状である一方、鉄筋６０，６０の端面は直線状であり、両者間に形状の不連続部が生じている。このため、鉄筋６０，６０と溶接金属７０との溶け込み後におけるクラック等の溶接欠陥は、上記不連続部の近傍で生じ易くなっていた。したがって、溶接者の熟練度によっては、図６に拡大図で示すように、不連続部Ｎ近傍での溶接欠陥Ｄが、溝部５２の内部ではなく鉄筋６０，６０間で生じることがあり、溶接強度の低下を招くおそれがあった。
【０００５】
そこで、本発明は、鉄筋等の棒材の接合を容易且つ確実に行うことができる溶接継手用部材およびこれを用いた鉄筋の接合方法の提供を目的とする。
【課題を解決するための手段】
【０００６】
本発明の前記目的は、接合する２本の棒材の端部外周に沿うように円弧状に湾曲しており、湾曲内面に配置した２本の棒材間に溶接金属を充満させて突合せ溶接を行うことができる溶接継手用部材であって、前記湾曲内面には、溶接金属を収容可能な溝部が湾曲方向に沿って延びるように形成されており、前記溝部は、前記湾曲内面と断面で直交するように連なる一対の側壁面を有する溶接継手用部材により達成される。
【０００７】
この溶接継手用部材において、前記溝部は、一対の前記側壁面が底壁面から起立するように形成され、一対の前記側壁面と前記底壁面との境界に角部を有することが好ましい。
【０００８】
また、本発明の前記目的は、上述した溶接継手用部材を用いて、２本の鉄筋の端部を、それぞれの端面が一対の前記側壁面と面一になるように、前記湾曲内面に隙間をあけて配置する工程と、前記溝部内を含む前記隙間に溶接金属を充満させる工程とを備える鉄筋の接合方法により達成される。
【発明の効果】
【０００９】
本発明によれば、鉄筋等の棒材の接合を容易且つ確実に行うことができる溶接継手用部材およびこれを用いた鉄筋の接合方法を提供することができる。
【図面の簡単な説明】
【００１０】
【図１】本発明の一実施形態に係る溶接継手用部材の平面図である。
【図２】図１に示す溶接継手用部材の正面図である。
【図３】図１に示す溶接継手用部材を用いた棒材の接合方法を説明するための断面図である。
【図４】図３の要部拡大図である。
【図５】従来の溶接継手用部材による溶接継手の断面図である。
【図６】従来の溶接継手用部材を用いた溶接継手の溶接欠陥を説明するための拡大断面図である。
【発明を実施するための形態】
【００１１】
以下、本発明の実施の形態について、添付図面を参照して説明する。図１および図２は、それぞれ本発明の一実施形態に係る溶接継手用部材の平面図および正面図である。図１および図２に示すように、溶接継手用部材１は、帯状の鋼板を、接合する鉄筋等の棒材１０の端部外周に沿うように長手方向に沿って湾曲させた形状を有しており、棒材１０の端部を湾曲内面２に保持して溶接可能な程度の長さ（例えば、棒材１０の半周程度を覆う長さ）とされている。湾曲内面２の中央には、湾曲方向に沿って延びる溝部４が形成されている。溶接継手用部材１において溝部４を挟んだ両側の外周面には、この溶接継手用部材１を用いて接合した鉄筋の組立後における作業性を良くするため、滑らかに湾曲する湾曲部（または面取り部）６，６が形成されている。
【００１２】
溝部４は、一対の側壁面４ａ，４ａおよび底壁面４ｂを有しており、図２のＡ−Ａ断面（図３（ａ）参照）において矩形状に形成されている。この断面において、一対の側壁面４ａ，４ａは、湾曲内面２，２と直交するように連なっており、底壁面４ｂから断面略垂直に起立することで、一対の側壁面４ａ，４ａと底壁面４ｂとの間に角部４ｃ，４ｃを有している。この溝部４は、湾曲方向両端が溶接継手用部材１の端面に開口しており、湾曲内面２の湾曲方向全体にわたって溝深さが一定になるように形成されている。溝部４の幅は、棒材１０を突合せ溶接する際の棒材同士の間隔（例えば８ｍｍ程度）に略一致しており、溶接金属を溝部４の内部に収容可能な大きさとされている。溝部４は、例えば切削等により形成することができる。
【００１３】
次に、上記の構成を備える溶接継手用部材１を用いた棒材の接合方法を、図３を参照しながら説明する。図３は、接合する棒材１０，１０の軸線方向に平行な断面図であり、図２のＡ−Ａ断面に対応している。まず、図３（ａ）に示すように、溶接継手用部材１の溝部４を挟んだ両側に２本の鉄筋等の棒材１０，１０をそれぞれ配置し、これら棒材１０，１０の軸線が一致するように、棒材１０，１０の端部を湾曲内面２，２にそれぞれ保持する。これにより、各棒材１０，１０の互いに対向する端面１２，１２は、それぞれ一対の側壁面４ａ，４ａと平行になり、これらの端面１２，１２を一対の側壁面４ａ，４ａと面一にすることで、端面１２，１２の間には溝部４の幅と略同じ幅を有する隙間Ｓが形成される。
【００１４】
そして、この隙間Ｓに溶接用線材を挿入し、従来と同様に溝部４の内部から溶接金属を形成していくことで、図３（ｂ）に示すように、棒材１０，１０の端部と溶け合った溶接金属２０が溝部４内を含む隙間Ｓに充満され、棒材１０，１０同士が溶接金属２０により接合されて溶接継手用部材１と共に一体化される。溝部４および隙間Ｓへの溶接金属２０の充満は、例えば、炭酸ガス半自動溶接機などを用いて行うことができるが、特に限定されるものではなく、従来の各種溶接方法を適用することができる。
【００１５】
本実施形態の溶接継手用部材１は、湾曲内面２，２に形成された溝部４が、湾曲内面２，２と断面で直交するように連なる一対の側壁面４ａ，４ａを有しているので、図３（ａ）に示すように、棒材１０，１０の端面１２，１２と一対の側壁面４ａ，４ａとを面一にすることが可能であり、両者間で形状が不連続になるのを回避することができる。したがって、溶接の開始直後に生じ易いクラック等の溶接欠陥が、棒材１０，１０と溝部４との境界近傍で発生するのを防止して、溶接欠陥の発生位置を溝部４内に促すことができるので、棒材１０，１０間での溶接欠陥の発生を確実に防止することができる。
【００１６】
また、本実施形態の溶接継手用部材１の溝部４は、一対の側壁面４ａ，４ａが底壁面４ｂから起立するように形成されており、一対の側壁面４ａ，４ａと底壁面４ｂとの境界は、滑らかに湾曲するのではなく、角部４ｃ，４ｃが設けられている。したがって、図４に拡大断面図で示すように、溶接初期における溶接欠陥Ｄ，Ｄを、角部４ｃ，４ｃから発生し易くすることができるので、棒材１０，１０間での溶接欠陥の発生をより確実に防止することができる。溝部４の深さは、角部４ｃ，４ｃを起点として発生した溶接欠陥Ｄ，Ｄが、棒材１０，１０間にまで至らない程度であることが好ましく、例えば、２ｍｍ以上であることが好ましい。角部４ｃ，４ｃの形状は、溝部４内で溶接欠陥Ｄ，Ｄが発生する場合に、この溶接欠陥Ｄ，Ｄの起点となる程度に先鋭であればよく、溝部４の成形時に必然的に生じる微細な湾曲形状を除外するものではない。
【符号の説明】
【００１７】
１  溶接継手用部材
２  湾曲内面
４  溝部
４ａ  側壁面
４ｂ  底壁面
４ｃ  角部
１０  棒材
２０  溶接金属
Ｄ  溶接欠陥
Ｓ  隙間
【図１】
2014004605.tif 000003
【図２】
2014004605.tif 000004
【図３】
2014004605.tif 000005
【図４】
2014004605.tif 000006
【図５】
2014004605.tif 000007
【図６】
2014004605.tif 000008